(57)【要約】【課題】染料転写効率、及び染料の保存安定性が高い熱転写シートを提供すること。【解決手段】基材１の一方の面にマゼンタ染料層２Ｍが設けられ、基材１の他方の面に背面層５が設けられた熱転写シートであって、マゼンタ染料層２Ｍには、ニトロセルロース樹脂と、昇華性染料とが含まれ、昇華性染料には、Ａ染料；一般式（１）及び／又は一般式（２）で示される染料と、Ｂ染料；一般式（３）及び／又は一般式（４）で示される染料とが含まれる。【選択図】図１
2014198432.tif 000002
【特許請求の範囲】
【請求項１】
基材の一方の面にマゼンタ染料層が設けられ、前記基材の他方の面に背面層が設けられた熱転写シートであって、
前記マゼンタ染料層には、ニトロセルロース樹脂と、昇華性染料とが含有されており、
前記昇華性染料には、Ａ染料；下記一般式（１）及び／又は下記一般式（２）で示される染料と、Ｂ染料；下記一般式（３）及び／又は下記一般式（４）で示される染料とが含まれることを特徴とする熱転写シート。
【化１】
2014198432.tif 000019
一般式（１）中のＲ１、Ｒ２は、それぞれ独立に水素原子、置換あるいは非置換のアルキル基、ビニル基、アリル基、アリール基、アルコキシアルキル基、アラルキル基、アルコキシカルボニルアルキル基、カルボキシアルキル基、またはアルコキシカルボキシアルキル基を表し、Ｒ１とＲ２とは互いに環を形成してもよい。Ｒ３は水酸基、ハロゲン原子、シアノ基、置換あるいは非置換のアルキル基、アルキルホルミルアミノ基、アルキルスルホニルアミノ基、ホルミルアミノ基、アリルホルミルアミノ基、スルホニルアミノ基、アリルスルホニルアミノ基、カルバモイル基、スルファモイル基、アミノ基、カルボキシル基、アルコキシ基またはウレイド基を表し、Ｒ４、Ｒ５は、水素原子、ハロゲン原子、シアノ基、ニトロ基、置換あるいは非置換のアルキル基、アリル基、置換あるいは非置換のアリール基、アラルキル基、アルコキシアルキル基、アラルキルオキシアルキル基、チオアルキル基、アリルオキシアルキル基、アリールオキシアルキル基、カルボモイル基、スルファモイル基、オキシカルボニル基、アミノ基、ホルミルアミノ基、スルホニルアミノ基、アルコキシカルボニルアルキル基、複素環基、シクロアルキル基、アルキルチオ基、アルキルスルフィニル基、またはアルキルスルホニル基を表す。
【化２】
2014198432.tif 000020
一般式（２）中のＲ１、Ｒ２はアルケニル基、アラルキル基、または置換あるいは非置換のアルキル基を表し、Ｒ３は水素原子、メチル基、メトキシ基、またはハロゲン原子をＲ４は水素原子、メチル基、メトキシ基、ホルミルアミノ基、アルキルカルボニルアミノ基、アルキルスルホニルアミノ基、またはアルコキシカルボニルアミノ基を表し、Ｒ５は、アルキル基、アルケニル基、アリル基、アリール基、シアノアルキル基、置換あるいは非置換のアルコキシカルボニルアルキル基を表す。
【化３】
2014198432.tif 000021
一般式（３）中のＸ及びＹは−Ｓ−、−Ｏ−又は−ＳＯ2−を表し、Ｒ１及びＲ２は置換又は非置換のアルキル基、シクロアルキル基、アリール基又はアリル基を表す。
【化４】
2014198432.tif 000022
一般式（４）中のＸは−Ｓ−、−Ｏ−又は−ＳＯ2−を表し、Ｒ１は置換又は非置換のアルキル基、シクロアルキル基、アリール基又はアリル基を表す。
【請求項２】
前記Ａ染料と前記Ｂ染料との合計質量に対する、前記Ｂ染料の質量が４０質量％以上９０質量％以下の範囲内であることを特徴とする請求項１に記載の熱転写シート。
【請求項３】
前記マゼンタ染料層には、Ｃ染料；下記一般式（５）で示される染料が含まれ、
前記Ａ染料と前記Ｃ染料の合計質量に対する、前記Ｃ染料の質量が６５質量％以下であり、
前記Ａ染料と前記Ｂ染料と前記Ｃ染料の合計質量に対する、前記Ｃ染料の質量が３０質量％以下であることを特徴とする請求項１又は２に記載の熱転写シート。
【化５】
2014198432.tif 000023
一般式（５）中のＲ１、Ｒ２は、アリル基、Ｃ１〜Ｃ８のアルキル基、Ｃ３〜Ｃ８のアルコキシアルキル基、アラルキル基、ヒドロキシアルキル基を表し、Ｒ３は水素原子、Ｃ１〜Ｃ４のアルコキシ基、メチル基、ハロゲン原子を表し、Ｒ４はメチル基、メトキシ基、ホルミルアミノ基、Ｃ１〜Ｃ８のアルキルカルボニルアミノ基、Ｃ１〜Ｃ８のアルキルスルホニルアミノ基、Ｃ１〜Ｃ８のアルコキシカルボニルアミノ基を表し、Ｒ５は水素原子、Ｃ１〜Ｃ８のアルキル基、Ｃ１〜Ｃ８のアルコキシ基、Ｃ３〜Ｃ８のアルコキシアルキル基、ハロゲン原子を表す。
【請求項４】
前記一般式（１）で表される染料が、下記一般式（１−１）で示される染料であり、前記一般式（２）で表される染料が下記一般式（２−１）で示される染料であり、前記一般式（３）で表される染料が下記一般式（３−１）で示される染料であり、前記一般式（４）で示される染料が下記一般式（４−１）で示される染料であり、前記一般式（５）で示される染料が、下記一般式（５−１）で示される染料であることを特徴とする請求項１乃至３の何れか１項に記載の熱転写シート。
【化６】
2014198432.tif 000024
【発明の詳細な説明】
【技術分野】
【０００１】
本発明は熱転写シートに関する。
【背景技術】
【０００２】
熱転写を利用した画像の形成方法として、昇華性染料をプラスチックフィルム等の基材上に担持させた昇華型の熱転写シートと、紙やプラスチックフィルム等の別の基材上に染料受容層を設けた熱転写受像シートとを互いに重ね合わせてフルカラー画像を形成する昇華型熱転写方法が知られている。この方法は昇華性染料を色材としているため中間色の再現性や階調性に優れており、原稿通りのフルカラー画像を熱転写受像シート上に鮮明に表現することができるので、デジタルカメラ、ビデオ、コンピューター等のカラー画像形成に応用されている。その画像は、銀塩写真に匹敵する高品質なものである。
【０００３】
このような昇華型の熱転写シートの染料層には、熱転写シートの保存時に、染料層に含有される昇華性染料がバインダー樹脂に良好に保持され、かつ熱転写時に、昇華性染料がバインダー樹脂から良好に放出されること、すなわち高い保存安定性と染料転写効率が求められている。
【０００４】
保存安定性を主眼とするバインダー樹脂として、ブチラール系や、アセタール系の樹脂が知られている（特許文献１参照）。ところで、ブチラール系や、アセタール系の樹脂をバインダー樹脂として含有する染料層は、保存安定性に優れる一方で、染料転写効率が低く印画濃度が低いといった問題がある。したがって、これらのバインダー樹脂を用いる場合には、（ｉ）染料層の塗工量を多くして染料層中に含まれる昇華性染料の含有量を多くするか、あるいは（ｉｉ）熱転写シートの染料層における昇華性染料／バインダー樹脂の質量比率（Ｄ／Ｂ比）を大きくする等の方法によって、印画濃度を向上させる必要がある。
【０００５】
しかしながら、上記（ｉ）染料層の塗工量を多くした場合には、染料層中に熱転写受像シート側に移行しない昇華性染料が多く残存することとなり、コスト的には好ましいとはいえない。また、十分な印画濃度となるまで（ｉｉ）Ｄ／Ｂ比を大きくした場合には、ブチラール系やアセタール系のバインダー樹脂では、昇華性染料を保持することができず、保存安定性が著しく低下する。保存安定性が低下した場合には、熱転写シートを巻き取り状態で保管した際、染料層と基材の反対側面に設けられた背面層とが接することにより、染料層から背面層へ昇華性染料が移行（キック）し、シートの搬送性の低下や、背面層の機能低下を引き起こす。また、高温高湿環境下で保存を行ったときに、染料が染料層の表面に析出し、印画時にこの析出した染料が未印画部と接触して未印画部を汚染する地汚れが発生する等の種々の問題を引き起こすこととなる。
【０００６】
染料転写効率の向上を主眼とするバインダー樹脂としてはセルロース系樹脂、例えば、セルロースアセテートプロピオネートやエチルセルロース等が知られている。しかしながら、染料転写効率の向上を主眼とするこれらのバインダー樹脂は染料転写効率には優れるものの、保存安定性が低く、特に、染料層の塗工量を少なくした場合や、Ｄ／Ｂ比を大きくした場合には、保存安定性が低下し、上記の問題を引き起こすこととなる。
【先行技術文献】
【特許文献】
【０００７】
【特許文献１】特開２００９−２８６０６０号公報
【発明の概要】
【発明が解決しようとする課題】
【０００８】
本発明はこのような状況においてなされたものであり、染料転写効率、及び染料の保存安定性が高い熱転写シートを提供することを主たる課題とする。
【課題を解決するための手段】
【０００９】
上記課題を解決するための本発明は、基材の一方の面にマゼンタ染料層が設けられ、前記基材の他方の面に背面層が設けられた熱転写シートであって、前記マゼンタ染料層には、ニトロセルロース樹脂と、昇華性染料とが含有されており、前記昇華性染料には、Ａ染料；下記一般式（１）及び／又は下記一般式（２）で示される染料と、Ｂ染料；下記一般式（３）及び／又は下記一般式（４）で示される染料とが含まれることを特徴とする。
【００１０】
【化１】
2014198432.tif 000003
【００１１】
一般式（１）中のＲ１、Ｒ２は、それぞれ独立に水素原子、置換あるいは非置換のアルキル基、ビニル基、アリル基、アリール基、アルコキシアルキル基、アラルキル基、アルコキシカルボニルアルキル基、カルボキシアルキル基、またはアルコキシカルボキシアルキル基を表し、Ｒ１とＲ２とは互いに環を形成してもよい。Ｒ３は水酸基、ハロゲン原子、シアノ基、置換あるいは非置換のアルキル基、アルキルホルミルアミノ基、アルキルスルホニルアミノ基、ホルミルアミノ基、アリルホルミルアミノ基、スルホニルアミノ基、アリルスルホニルアミノ基、カルバモイル基、スルファモイル基、アミノ基、カルボキシル基、アルコキシ基またはウレイド基を表し、Ｒ４、Ｒ５は、水素原子、ハロゲン原子、シアノ基、ニトロ基、置換あるいは非置換のアルキル基、アリル基、置換あるいは非置換のアリール基、アラルキル基、アルコキシアルキル基、アラルキルオキシアルキル基、チオアルキル基、アリルオキシアルキル基、アリールオキシアルキル基、カルボモイル基、スルファモイル基、オキシカルボニル基、アミノ基、ホルミルアミノ基、スルホニルアミノ基、アルコキシカルボニルアルキル基、複素環基、シクロアルキル基、アルキルチオ基、アルキルスルフィニル基、またはアルキルスルホニル基を表す。
【００１２】
【化２】
2014198432.tif 000004
【００１３】
一般式（２）中のＲ１、Ｒ２はアルケニル基、アラルキル基、または置換あるいは非置換のアルキル基を表し、Ｒ３は水素原子、メチル基、メトキシ基、またはハロゲン原子をＲ４は水素原子、メチル基、メトキシ基、ホルミルアミノ基、アルキルカルボニルアミノ基、アルキルスルホニルアミノ基、またはアルコキシカルボニルアミノ基を表し、Ｒ５は、アルキル基、アルケニル基、アリル基、アリール基、シアノアルキル基、置換あるいは非置換のアルコキシカルボニルアルキル基を表す。
【００１４】
【化３】
2014198432.tif 000005
【００１５】
一般式（３）中のＸ及びＹは−Ｓ−、−Ｏ−又は−ＳＯ2−を表し、Ｒ１及びＲ２は置換又は非置換のアルキル基、シクロアルキル基、アリール基又はアリル基を表す。
【００１６】
【化４】
2014198432.tif 000006
【００１７】
一般式（４）中のＸは−Ｓ−、−Ｏ−又は−ＳＯ2−を表し、Ｒ１は置換又は非置換のアルキル基、シクロアルキル基、アリール基又はアリル基を表す。
【００１８】
また、前記Ａ染料と前記Ｂ染料との合計質量に対する、前記Ｂ染料の質量が４０質量％以上９０質量％以下の範囲内であってもよい。
【００１９】
また、前記マゼンタ染料層には、Ｃ染料；下記一般式（５）で示される染料が含まれ、前記Ａ染料と前記Ｃ染料の合計質量に対する、前記Ｃ染料の質量が６５質量％以下であり、前記Ａ染料と前記Ｂ染料と前記Ｃ染料の合計質量に対する、前記Ｃ染料の質量が３０質量％以下であってもよい。
【００２０】
【化５】
2014198432.tif 000007
【００２１】
一般式（５）中のＲ１、Ｒ２は、アリル基、Ｃ１〜Ｃ８のアルキル基、Ｃ３〜Ｃ８のアルコキシアルキル基、アラルキル基、ヒドロキシアルキル基を表し、Ｒ３は水素原子、Ｃ１〜Ｃ４のアルコキシ基、メチル基、ハロゲン原子を表し、Ｒ４はメチル基、メトキシ基、ホルミルアミノ基、Ｃ１〜Ｃ８のアルキルカルボニルアミノ基、Ｃ１〜Ｃ８のアルキルスルホニルアミノ基、Ｃ１〜Ｃ８のアルコキシカルボニルアミノ基を表し、Ｒ５は水素原子、Ｃ１〜Ｃ８のアルキル基、Ｃ１〜Ｃ８のアルコキシ基、Ｃ３〜Ｃ８のアルコキシアルキル基、ハロゲン原子を表す。
【００２２】
また、前記一般式（１）で表される染料が、下記一般式（１−１）で示される染料であり、前記一般式（２）で表される染料が下記一般式（２−１）で示される染料であり、前記一般式（３）で表される染料が下記一般式（３−１）で示される染料であり、前記一般式（４）で示される染料が下記一般式（４−１）で示される染料であり、前記一般式（５）で示される染料が、下記一般式（５−１）で示される染料であってもよい。
【００２３】
【化６】
2014198432.tif 000008
【発明の効果】
【００２４】
本発明の熱転写シートによれば、染料転写効率、及び染料の保存安定性を向上させることができる。
【図面の簡単な説明】
【００２５】
【図１】本発明の熱転写シートの一例を示す概略断面図である。
【図２】本発明の熱転写シートの一例を示す概略断面図である。
【発明を実施するための形態】
【００２６】
以下に、本発明の熱転写シートについて詳細に説明する。図１は、本発明の熱転写シートの一例を示す概略断面図である。
【００２７】
図１に示すように、本発明の熱転写シート１０は、基材１の一方の面にマゼンタ染料層２Ｍが設けられ、基材１の他方の面に背面層５が設けられた構成をとる。また、本発明の熱転写シート１０において、マゼンタ染料層２Ｍは、ニトロセルロース樹脂と、昇華性染料とを含有しており、昇華性染料には、Ａ染料；下記一般式（１）及び下記一般式（２）で示される染料の何れか一方又は双方の染料と、Ｂ染料；下記一般式（３）で示される染料とが含まれる点に特徴を有する。すなわち、マゼンタ染料層２Ｍは、ニトロセルロース樹脂と、上記Ａ染料、Ｂ染料とを必須の成分として含有している。なお、図１では、基材１とマゼンタ染料層２Ｍとの間にプライマー層３が設けられているが、プライマー層３は本発明の熱転写シート１０における任意の構成である。以下、本発明の熱転写シート１０の各構成について具体的に説明する。
【００２８】
【化７】
2014198432.tif 000009
【００２９】
一般式（１）中のＲ１、Ｒ２は、それぞれ独立に水素原子、置換あるいは非置換のアルキル基、ビニル基、アリル基、アリール基、アルコキシアルキル基、アラルキル基、アルコキシカルボニルアルキル基、カルボキシアルキル基、またはアルコキシカルボキシアルキル基を表し、Ｒ１とＲ２とは互いに環を形成してもよい。Ｒ３は水酸基、ハロゲン原子、シアノ基、置換あるいは非置換のアルキル基、アルキルホルミルアミノ基、アルキルスルホニルアミノ基、ホルミルアミノ基、アリルホルミルアミノ基、スルホニルアミノ基、アリルスルホニルアミノ基、カルバモイル基、スルファモイル基、アミノ基、カルボキシル基、アルコキシ基またはウレイド基を表し、Ｒ４、Ｒ５は、水素原子、ハロゲン原子、シアノ基、ニトロ基、置換あるいは非置換のアルキル基、アリル基、置換あるいは非置換のアリール基、アラルキル基、アルコキシアルキル基、アラルキルオキシアルキル基、チオアルキル基、アリルオキシアルキル基、アリールオキシアルキル基、カルボモイル基、スルファモイル基、オキシカルボニル基、アミノ基、ホルミルアミノ基、スルホニルアミノ基、アルコキシカルボニルアルキル基、複素環基、シクロアルキル基、アルキルチオ基、アルキルスルフィニル基、またはアルキルスルホニル基を表す。特には、一般式（１）中のＲ１、Ｒ２、及びＲ３が、置換あるいは非置換のアルキル基であり、Ｒ４が、置換あるいは非置換のアルキル基、又は置換あるいは非置換のアリール基であることが好ましい。
【００３０】
【化８】
2014198432.tif 000010
【００３１】
一般式（２）中のＲ１、Ｒ２はアルケニル基、アラルキル基、または置換あるいは非置換のアルキル基を表し、Ｒ３は水素原子、メチル基、メトキシ基、またはハロゲン原子をＲ４は水素原子、メチル基、メトキシ基、ホルミルアミノ基、アルキルカルボニルアミノ基、アルキルスルホニルアミノ基、またはアルコキシカルボニルアミノ基を表し、Ｒ５は、アルキル基、アルケニル基、アリル基、アリール基、シアノアルキル基、置換あるいは非置換のアルコキシカルボニルアルキル基を表す。特には、一般式（２）中のＲ１及びＲ２が、置換あるいは非置換のアルキル基であり、Ｒ５が、アリル基であることが好ましい。
【００３２】
【化９】
2014198432.tif 000011
【００３３】
一般式（３）中のＸ及びＹは−Ｓ−、−Ｏ−又は−ＳＯ2−を表し、Ｒ１及びＲ２は置換又は非置換のアルキル基、シクロアルキル基、アリール基又はアリル基を表す。特には、一般式（３）中のＲ１及びＲ２が、置換あるいは非置換のアルキル基であることが好ましい。
【００３４】
【化１０】
2014198432.tif 000012
【００３５】
一般式（４）中のＸは−Ｓ−、−Ｏ−又は−ＳＯ2−を表し、Ｒ１は置換又は非置換のアルキル基、シクロアルキル基、アリール基又はアリル基を表す。特には、一般式（４）中のＲ１が、置換あるいは非置換のアルキル基であることが好ましい。
【００３６】
（基材）
基材１は、ある程度の耐熱性と強度を有するものであれば特に限定されることはなく、従来公知の材料を適宜選択して用いることができる。このような基材１として、例えば、０．５μｍ〜５０μｍ、好ましくは１μｍ〜１０μｍ程度の厚さのポリエチレンテレフタレートフィルム、１，４−ポリシクロヘキシレンジメチレンテレフタレートフィルム、ポリエチレンナフタレートフィルム、ポリフェニレンサルフィドフィルム、ポリスチレンフィルム、ポリプロピレンフィルム、ポリサルホンフィルム、アラミドフィルム、ポリカーボネートフィルム、ポリビニルアルコールフィルム、セロハン、酢酸セルロース等のセルロース誘導体、ポリエチレンフィルム、ポリ塩化ビニルフィルム、ナイロンフィルム、ポリイミドフィルム、アイオノマーフィルム等が挙げられる。更に、これらの材料はそれぞれ単独でも使用できるが、他の材料と組み合わせた積層体として使用してもよい。
【００３７】
また、基材１は、マゼンタ染料層２Ｍが形成される側の面に接着処理が施されていても良い。接着処理を施すことで、基材１とマゼンタ染料層２Ｍ、或いは基材１とマゼンタ染料層２Ｍとの間に設けられる任意の層との密着性を向上させることができる。
【００３８】
接着処理としては、例えば、コロナ放電処理、火炎処理、オゾン処理、紫外線処理、放射線処理、粗面化処理、化学薬品処理、プラズマ処理、低温プラズマ処理、プライマー処理、グラフト化処理等公知の樹脂表面改質技術をそのまま適用することができる。また、それらの処理を二種以上併用することもできる。また、基材１に接着処理を施すことにかえて、基材１とマゼンタ染料層２Ｍとの間に、プライマー層（下引き層という場合もある。）を設けてもよい。また、接着処理が施された基材１とマゼンタ染料層との間に、プライマー層を設けてもよい。
【００３９】
（マゼンタ染料層）
図１に示すように基材１上にはマゼンタ染料層２Ｍが設けられている。マゼンタ染料層２Ｍには昇華性染料と、ニトロセルロース樹脂とを含有している。以下、昇華性染料、及びニトロセルロース樹脂について具体的に説明する。
【００４０】
＜昇華性染料＞
マゼンタ染料層２Ｍに含まれる昇華性染料には、必須の染料として、Ａ染料；上記一般式（１）及び／又は上記一般式（２）で示される染料の何れか一方又は双方の染料と、Ｂ染料；上記一般式（３）及び／又は上記一般式（４）で示される染料と、が含まれる。以下、上記一般式（１）及び／又は上記一般式（２）で示される染料を総称して単に「Ａ染料」といい、上記一般式（３）及び／又は上記一般式（４）で示される染料を単に「Ｂ染料」という場合がある。
【００４１】
本発明では、Ａ染料と、Ｂ染料、及び後述するニトロセルロース樹脂との相乗効果によって、染料転写効率の向上と、染料の保存安定性の向上が図られている。
【００４２】
（Ａ染料）
マゼンタ染料層には、Ａ染料として、上記一般式（１）、及び上記一般式（２）で示される染料の何れか一方、又は双方の染料が含有されている。マゼンタ染料層２Ｍには、Ａ染料として、一般式（１）、或いは一般式（２）で示される染料が単独で含まれていてもよく、一般式（１）及び一般式（２）で示される染料の双方が含まれていてもよい。
【００４３】
Ａ染料は、マゼンタの染料濃度が高く、印画物に高い濃度を付与することができる性質を有する。また、後述するように、マゼンタ染料層２Ｍには、染料転写効率の高いニトロセルロース樹脂が含有されていることから、このマゼンタの染料濃度が高いＡ染料を無駄なく、熱転写受像シート等の被転写体上に転写することができる。したがって、マゼンタ染料層２Ｍに、Ａ染料と、ニトロセルロース樹脂とを含む本発明の熱転写シート１０によれば、Ａ染料と、ニトロセルロース樹脂との相乗効果によって当該熱転写シートを用いて得られる印画物に高い濃度を付与することができる。換言すれば、本発明の熱転写シート１０によって印画濃度の高い印画物を得ることができる。
【００４４】
上記一般式（１）で示される染料は、ピラゾロトリアゾールアゾメチン骨格を有する染料であり、例えば、以下の一般式（１−１）で示される染料等を挙げることができる。
【００４５】
【化１１】
2014198432.tif 000013
【００４６】
上記一般式（２）で示される染料は、イミダゾールアゾ骨格を有する染料であり、例えば、以下の一般式（２−１）や、（２−２）で示される染料等を挙げることができる。
【００４７】
【化１２】
2014198432.tif 000014
【００４８】
ところで、Ａ染料は、マゼンタの染料濃度が高いという性質を有する一方で、後述するニトロセルロース樹脂による染料保持力が低く、Ａ染料を単独でマゼンタ染料層２Ｍに含有せしめた場合には、マゼンタ染料層２Ｍ中において当該Ａ染料をニトロセルロース樹脂によって十分に保持することができず、染料の保存安定性が低下してしまう問題が生じうる。そして、この保存安定性の低下にともない、熱転写シートを巻き取り状態で保管した際、マゼンタ染料層２Ｍと基材の反対側面に設けられた背面層とが接することにより、マゼンタ染料層２Ｍから背面層へＡ染料がキック（移行）し、熱転写シートの搬送性の低下や、背面層の機能低下を引き起こす。
【００４９】
（Ｂ染料）
そこで、本発明では、マゼンタ染料層２Ｍに、Ａ染料とともに、Ｂ染料として、上記一般式（３）、及び上記一般式（４）で示される染料の何れか一方、又は双方の染料が含有されている。マゼンタ染料層２Ｍには、Ｂ染料として、一般式（３）、或いは一般式（４）で示される染料が単独で含まれていてもよく、一般式（３）及び一般式（４）で示される染料の双方が含まれていてもよい。
【００５０】
Ｂ染料は、染料保持力が極めて高い染料であり、Ａ染料とＢ染料とを併用して、マゼンタ染料層２Ｍに含有せしめることにより、昇華性染料全体としての保存安定性を向上させることができる。そして、この保存安定性の向上に伴い、キックの発生が効果的に防止される。Ｂ染料によって、昇華性染料全体としての保存安定性の向上が図られる明確なメカニズムは現在のところ必ずしも明らかではないが、Ｂ染料のニトロセルロース樹脂に対する高い染料保持力が、Ａ染料の保存保持力に何らかの影響を及ぼすことで、昇華性染料全体としての保存安定性が向上するものと推察される。
【００５１】
Ｂ染料による保存安定性の向上は、ニトロセルロース樹脂との相乗効果によってもたらされるものであり、マゼンタ染料層にＢ染料が含まれている場合であっても、マゼンタ染料層にニトロセルロース樹脂が含まれていない場合には、昇華性染料全体としての保存安定性を向上させることはできず、キックの発生を効果的に防止することはできない。
【００５２】
また、Ａ染料を用いることなく、Ｂ染料を単独でマゼンタ染料層２Ｍに含有せしめた場合には、キックの発生は防止できるものの、印画物に十分な濃度を付与することができない。
【００５３】
上記一般式（３）、及び上記一般式（４）で示されるＢ染料は、アントラキノン骨格を有する染料であり、上記一般式（３）、上記一般式（４）の構造を有するものであれば、特に限定はない。このような構造を有する具体的な染料としては、例えば、以下の一般式（３−１）、一般式（４−１）、一般式（４−２）で示される染料等を挙げることができる。
【００５４】
【化１３】
2014198432.tif 000015
【００５５】
また、Ｂ染料は、Ａ染料と併用してマゼンタ染料層２Ｍ中に含有された場合であっても、上記のような染料の析出を生じさせない性質を有する。したがって、Ａ染料とＢ染料とを併用して含有するマゼンタ染料層２Ｍでは、地汚れの発生も防止することができる。
【００５６】
Ａ染料とＢ染料とを含む昇華性染料の固形分総量に対する、Ａ染料とＢ染料との合計質量について特に限定はないが、Ａ染料とＢ染料との合計質量が７０質量％未満である場合には、昇華性染料全体に対する、Ａ染料とＢ染料の含有量が少なくなり、濃度、及び染料の保存安定性、ならびに転写効率を十分に満足させることができない場合が生じうる。したがって、この点を考慮すると、Ａ染料とＢ染料とを含む昇華性染料の固形分総量に対するＡ染料とＢ染料との合計質量は７０質量％以上であることが好ましい。Ａ染料とＢ染料との合計質量の上限値について特に限定はなく、その上限値は１００質量％である。なお、ここで言うＡ染料の質量とは、一般式（１）、（２）で示される染料を併せて用いる場合には合計質量を意味し、Ｂ染料の質量とは、一般式（３）、（４）で示される染料を併せて用いる場合には合計質量を意味する。また、質量とは固形分質量を意味する。
【００５７】
マゼンタ染料層２Ｍの固形分総量に対する昇華性染料の含有量についても特に限定はないが、６０質量％以上８０質量％以下の範囲内であることが好ましい。
【００５８】
Ｂ染料の含有量について特に限定はないが、マゼンタ染料層２Ｍの固形分総量に対する昇華性染料の含有量、及び昇華性染料全体に対するＡ染料とＢ染料の合計質量が上記好ましい範囲内である場合において、Ａ染料とＢ染料との合計質量に対するＢ染料の質量が、４０質量％未満である場合には、Ａ染料とＢ染料とを含む昇華性染料全体としての染料の保存安定性を十分に満足させることができない場合が生じうる。また、Ｂ染料の質量が９０質量％を超えると、その分、Ａ染料の含有量が低下することとなり、濃度の低下を引き起こす場合が生じうる。したがって、この点を考慮すると、Ａ染料とＢ染料との合計質量に対するＢ染料の質量は４０質量％以上９０質量％以下の範囲内であることが好ましい。
【００５９】
また、本発明の趣旨を妨げない範囲で、マゼンタ染料層２Ｍに、上記Ａ染料と、Ｂ染料以外の他の染料を含有させてもよい。以下、任意の染料であるＣ染料について説明する。
【００６０】
（Ｃ染料）
マゼンタ染料層には、必須の染料である上記Ａ染料、Ｂ染料ともに、Ｃ染料として、以下の一般式（５）で示される染料を含有していてもよい。
【００６１】
【化１４】
2014198432.tif 000016
【００６２】
一般式（５）中のＲ１、Ｒ２は、アリル基、Ｃ１〜Ｃ８のアルキル基、Ｃ３〜Ｃ８のアルコキシアルキル基、アラルキル基、ヒドロキシアルキル基を表し、Ｒ３は水素原子、Ｃ１〜Ｃ４のアルコキシ基、メチル基、ハロゲン原子を表し、Ｒ４はメチル基、メトキシ基、ホルミルアミノ基、Ｃ１〜Ｃ８のアルキルカルボニルアミノ基、Ｃ１〜Ｃ８のアルキルスルホニルアミノ基、Ｃ１〜Ｃ８のアルコキシカルボニルアミノ基を表し、Ｒ５は水素原子、Ｃ１〜Ｃ８のアルキル基、Ｃ１〜Ｃ８のアルコキシ基、Ｃ３〜Ｃ８のアルコキシアルキル基、ハロゲン原子を表す。特には、一般式（５）中のＲ１、Ｒ２が、Ｃ１〜Ｃ８のアルキル基であり、Ｒ４が、Ｃ１〜Ｃ８のアルキルスルホニルアミノ基であり、Ｒ５が、Ｃ１〜Ｃ８のアルキル基であることが好ましい。
【００６３】
上記一般式（５）で示される染料は、ベンゼンアゾ系染料骨格を有する染料であり、上記Ａ染料よりも保存安定性が高く、Ｂ染料よりも染料濃度が高い利点を有する。したがって、上記Ａ染料、及びＢ染料とともに、Ｃ染料を併用してマゼンタ染料層に含有せしめることで、Ａ染料、及びＢ染料のみを含有するマゼンタ染料層よりも、さらに、マゼンタ染料層における染料濃度を高めつつ、保存安定性の向上を図ることが可能となる。
【００６４】
上記一般式（５）で示される染料の具体的な例としては、例えば、以下の一般式（５−１）で示される染料などを挙げることができる。
【００６５】
【化１５】
2014198432.tif 000017
【００６６】
なお、Ｃ染料は、Ａ染料や、Ｂ染料と比較して、上記の利点を有するものの、Ａ染料と比較してマゼンタの濃度が低く、また、Ｂ染料と比較してニトロセルロース樹脂による染料保持力が低く、マゼンタ染料層に含まれるＣ染料の含有量が多くなるにつれ、濃度や、染料保持力が低下する傾向にある。したがって、Ａ染料、及びＢ染料と併せて、Ｃ染料をマゼンタ染料層２Ｍに含有せしめる場合には、この点を考慮することが重要である。具体的には、Ａ染料とＣ染料との合計質量に対する、Ｃ染料の質量は６５質量％以下であって、かつ、Ａ染料とＢ染料およびＣ染料との合計質量に対する、Ｃ染料の質量は３０質量％以下あることが好ましい。
【００６７】
また、マゼンタ染料層２Ｍには、本発明の趣旨を妨げない範囲で、Ａ染料、Ｂ染料、Ｃ染料以外の染料を含有させることもできる。
【００６８】
＜ニトロセルロース樹脂＞
マゼンタ染料層２Ｍは、必須のバインダー樹脂としてニトロセルロース樹脂を含有している。ニトロセルロース樹脂は、Ｂ染料との相性が良く、当該染料をマゼンタ染料層２Ｍ中で十分に保持することができる特徴を有する。そして、上述したようにこのＢ染料の存在によって昇華性染料全体としての保存安定性の向上が図られる。したがって、マゼンタ染料層２Ｍ中にニトロセルロース樹脂と、Ｂ染料とを含む本発明の熱転写シートによれば、本発明の熱転写シート１０を巻取り状態で保管した時に、昇華性染料が、マゼンタ染料層２Ｍから背面層５へ移行するキックの発生が防止される。
【００６９】
また、ニトロセルロース樹脂は、染料転写効率が高い特徴を有することから、マゼンタの染料濃度が高いＡ染料を無駄なく被転写体上に移行させることができる。これにより、塗工量を少なくした場合であっても高い印画濃度を得ることができる。
【００７０】
ニトロセルロース樹脂の粘度について特に限定はないが、マゼンタ染料層２Ｍに、ＪＩＳ  Ｋ−６７０３による粘度が１／１６未満のニトロセルロース樹脂を含有させた場合には、保存安定性が低下する傾向にある。一方、マゼンタ染料層２ＭにＪＩＳ  Ｋ−６７０３による粘度が１２０を超えるニトロセルロース樹脂を含有させる場合には、マゼンタ染料層２Ｍの形成時にインキミスト等が発生するおそれが生じうる。
【００７１】
この点を考慮すると、マゼンタ染料層２Ｍには、ＪＩＳ  Ｋ−６７０３による粘度で、１／１６以上１２０以下のニトロセルロース樹脂が含有されていることが好ましく、１／８以上１２０以下のニトロセルロース樹脂が含有されていることが更に好ましい。換言すれば、ＪＩＳ  Ｋ−６７０３による粘度（溶液濃度２５％）が１．０秒〜１４．９秒、ＪＩＳ  Ｋ−６７０３による粘度（溶液濃度２０％）が６．０秒〜８．０秒、或いはＪＩＳ  Ｋ−６７０３による粘度（溶液濃度１２．２％）が４．０秒〜１４０.０秒のものが好ましい。ＪＩＳ  Ｋ−６７０３による粘度がこの範囲内のニトロセルロース樹脂をマゼンタ染料層２Ｍに含有させることで、保存安定性を更に向上させることができるとともに、マゼンタ染料層２Ｍの形成時にインキミスト等が発生することを防止することができる。
【００７２】
粘度が上記範囲内のニトロセルロース樹脂は市販品をそのまま用いることができる。粘度が上記範囲内のものとしては、例えば、太平化学製品（株）製のＪＩＳ  Ｋ−６７０３で指定される種類及び粘度記号で、Ｈ１／１６，Ｈ１／８，Ｌ１／８，Ｈ１／４，Ｌ１／４，Ｈ１／２，Ｈ１"，Ｈ５"，Ｈ２０，Ｈ６０，Ｈ１２０のものを挙げることができる。これ以外にも、稲畑産業（株）製のＤＨＸ３−５，ＤＨＸ５−１０，ＤＨＸ８−１３，ＤＨＸ１１−１６，ＤＨＸ３０−５０，ＤＨＸ４０−７０，ＤＨＬ２５−４５，ＤＨＬ１２０−１７０，Ｈ２０（１６０−２１０），ＤＨＭ１０−２５，ＳＬ−１，ＤＬＸ３−５，ＤＬＸ５−８，ＤＬＸ８−１３，ＤＬＸ３０−５０等も使用可能である。
【００７３】
また、ニトロセルロース樹脂は、窒素分（硝化度）が１０％であることが好ましい。また、取り扱いの安全性を考慮すると窒素分は１２．３％以下であることが好ましい。窒素分が１０％以上のニトロセルロース樹脂をマゼンタ染料層２Ｍに含有させることで、染料転写効率の更なる向上が見込まれる。
【００７４】
マゼンタ染料層２Ｍには、本発明の趣旨を妨げない範囲内で、ニトロセルロース樹脂以外の他のバインダー樹脂が含まれていてもよい。他のバインダー樹脂としては、染料層に含まれる従来公知のバインダー樹脂、例えば、エチルセルロース樹脂、ヒドロキシエチルセルロース樹脂、エチルヒドロキシセルロース樹脂、メチルセルロース樹脂、酢酸セルロース樹脂等のセルロース系樹脂、ポリビニルアルコール樹脂、ポリ酢酸ビニル樹脂、ポリビニルブチラール樹脂、ポリビニルアセタール樹脂、ポリビニルピロリドン等のビニル系樹脂、ポリ（メタ）アクリレート、ポリ（メタ）アクリルアミド等のアクリル系樹脂、ポリウレタン系樹脂、ポリアミド系樹脂、ポリエステル系樹脂等が挙げられる。
【００７５】
マゼンタ染料層２Ｍに、ニトロセルロース樹脂以外のバインダー樹脂を含有させる場合における、ニトロセルロース樹脂の含有量についても特に限定はないが、ニトロセルロース樹脂を含む全バインダー樹脂の固形分総量に対する、ニトロセルロース樹脂の含有量が、７０質量％未満である場合には、一般式（１）で示される染料を含む昇華性染料を、十分に保持することができない場合がある。また、染料転写効率も低下する傾向にある。この点を考慮すると、バインダー樹脂の固形分総量に対するニトロセルロース樹脂の含有量は、７０質量％以上であることが好ましい。上限値について特に限定はなく、１００質量％である。
【００７６】
また、上記に例示した他のバインダー樹脂の中でも、ポリビニルブチラール樹脂や、ポリビニルアセタール樹脂は、基材１と染料層２との間に設けられる任意のプライマー層３との密着性を向上させることができる点で好ましい。染料層２に、ポリビニルブチラール及び／又はポリビニルアセタールと、上記割合でニトロセルロース樹脂を含有せしめることで、本発明の熱転写シート１０を用いた画像形成時に、熱転写受像シート等の被転写体に染料層２ごととられる異常転写の発生を防止することができる。
【００７７】
バインダー樹脂の固形分総量に対する、ポリビニルアセタール及び／又はポリビニルブチラールの合計質量は、３０質量％以下の範囲内であることが好ましい。
【００７８】
また、昇華性染料と、バインダー樹脂との質量比率（Ｄ／Ｂ比（昇華性染料／バインダー樹脂））（以下Ｄ／Ｂ比という）を高くすることで、更なる濃度の向上を図ることもできる。具体的には、Ｄ／Ｂ比が２．０以上とすることで、本発明の熱転写シートを用いて得られる印画物に高い濃度を付与することができる。なお、昇華性染料の質量とは、Ａ染料、Ｂ染料、及び必要に応じて含有されるＣ染料等の他の染料の合計質量であり、バインダー樹脂の質量とは、ニトロセルロース樹脂を含む全てのバインダー樹脂の合計質量を意味する。
【００７９】
Ｄ／Ｂ比の好ましい上限値について特に限定はないが、Ｄ／Ｂ比が３．５を超える場合には、バインダー樹脂に対する昇華性染料の染料量が多くなりすぎ、ニトロセルロース樹脂を含むバインダー樹脂が、Ａ染料、及びＢ染料を含む昇華性染料を保持しきれず保存安定性が低下する場合がある。したがって、この点を考慮すると、Ｄ／Ｂ比は２．０以上３．５以下の範囲内であることが好ましい。
【００８０】
また、マゼンタ染料層２Ｍの固形分総量に対する、バインダー樹脂の含有量は、２０質量％以上５０質量％以下の範囲内であることが好ましい。Ｄ／Ｂ比を上記範囲内とするとともに、マゼンタ染料層２Ｍの固形分総量に対するバインダー樹脂の含有量をこの範囲内とすることで、染料の保存安定性や、染料転写効率のさらなる向上を図ることができる。
【００８１】
マゼンタ染料層２Ｍの厚みについても特に限定はないが、マゼンタ染料層２Ｍの厚みが０．１３ｇ／ｍ2未満である場合には、濃度の向上効果が低下する傾向にある。また、マゼンタ染料層２Ｍの厚みが、０．５０ｍ2を超えると染料転写効率が低下する傾向にある。したがって、この点を考慮すると、マゼンタ染料層２Ｍの厚みは、乾燥時で０．１３ｇ／ｍ2以上０．５０ｇ／ｍ2以下であることが好ましい。
【００８２】
また、マゼンタ染料層２Ｍには、昇華性染料やバインダー樹脂のほか、無機微粒子、有機微粒子等の添加剤が含有されていてもよい。無機微粒子としては、カーボンブラック、アルミニウム、二硫化モリブデン等が挙げられ、有機微粒子としては、ポリエチレンワックス、シリコーン樹脂微粒子等が挙げられる。また、マゼンタ染料層２Ｍには、本発明の趣旨を妨げない範囲内で、他の離型剤が含有されていてもよい。他の離型剤としては、従来公知のシリコーンやリン酸エステル等を挙げることができる。
【００８３】
マゼンタ染料層２Ｍの形成方法についても特に限定はなく、Ａ染料、Ｂ染料、及び必要に応じて添加されるＣ染料等の他の染料、ニトロセルロース樹脂を含むバインダー樹脂、更に必要に応じて添加剤、例えば、離型剤や有機微粒子などを加えて、トルエン、メチルエチルケトン、イソプロピルアルコール、エタノール、シクロヘキサノン、ＤＭＦなどの適当な有機溶剤に溶解、あるいは有機溶剤や水に分散した塗工液をグラビア印刷、ダイコート印刷、バーコート印刷、スクリーン印刷、又はグラビア版を用いたリバースロールコーティング印刷等の手段により塗布、及び乾燥して形成することができる。
【００８４】
なお、図１に示す形態では、基材１上にマゼンタ染料層２Ｍのみが設けられた構成をとっているが、例えば、図２に示すように異なる昇華性染料を含む染料層を同一基材の同一面に面順次に繰り返し設けることも可能である。なお、図２は、本発明における必須の層であるマゼンタ染料層２Ｍ、及び任意の染料層であるイエロー染料層２Ｙ、シアン染料層２Ｃが、面順次に設けられた構成をとる熱転写シート１０の一例を示す概略断面図である。また、図１で示される構成においてマゼンタ染料層２Ｍと同一面上に、或いは図２に示す構成において、イエロー染料層２Ｙ、マゼンタ染料層２Ｍ、シアン染料層２Ｃと同一面上に図示しない転写性保護層を設けることとしてもよい。
【００８５】
（プライマー層）
図１、２に示すように、基材１とマゼンタ染料層２Ｍとの間には、プライマー層３が設けられていることが好ましい。プライマー層３を設けることで基材１とマゼンタ染料層２Ｍとの密着性を向上させることができる。
【００８６】
プライマー層３を構成する樹脂としては、ポリエステル系樹脂、ポリビニルピロリドン樹脂、ポリビニルアルコール樹脂、ヒドロキシエチルセルロース、ポリアクリル酸エステル系樹脂、ポリ酢酸ビニル系樹脂、ポリウレタン系樹脂、スチレンアクリレート系樹脂、ポリアクリルアミド系樹脂、ポリアミド系樹脂、ポリエーテル系樹脂、ポリスチレン系樹脂、ポリエチレン系樹脂、ポリプロピレン系樹脂、ポリ塩化ビニル樹脂、ポリビニルアセトアセタールやポリビニルブチラール等のポリビニルアセタール系樹脂等が挙げられる。
【００８７】
また、プライマー層３をコロイド状無機顔料超微粒子から構成することもできる。これにより熱転写時の熱転写受像シートへのマゼンタ染料層２Ｍの異常転写を防止できるだけでなく、印画時のマゼンタ染料層２Ｍからプライマー層３への染料の移行を防止し、熱転写受像シートの受容層側への染料拡散を有効に行なうことができ、印画濃度を高めることができる。
【００８８】
コロイド状無機顔料超微粒子として、従来公知の化合物が使用できる。例えば、シリカ（コロイダルシリカ）、アルミナ或はアルミナ水和物（アルミナゾル、コロイダルアルミナ、カチオン性アルミニウム酸化物又はその水和物、擬ベーマイト等）、珪酸アルミニウム、珪酸マグネシウム、炭酸マグネシウム、酸化マグネシウム、酸化チタン等が挙げられる。特に、コロイダルシリカ、アルミナゾルが好ましく用いられる。これらのコロイド状無機顔料超微粒子の大きさは、一次平均粒径で１００ｎｍ以下、好ましくは５０ｎｍ以下で用いることが好ましい。
【００８９】
プライマー層３は、上記で例示した樹脂や、コロイド状無機顔料超微粒子を適当な溶媒に溶解或いは分散したプライマー層用塗工液をグラビアコーティング法、ロールコート法、スクリーン印刷法、グラビア版を用いたリバースロールコーティング法等の従来から公知の形成手段により、塗布・乾燥して形成することができる。プライマー層用塗工液の塗工量は、０．０２〜１．０ｇ／ｍ2程度であることが好ましい。
【００９０】
また、プライマー層３とともに、又はこれにかえて、各種の機能層を設けてもよい。各種の機能層としては、例えば、帯電防止層等を例示することができる。
【００９１】
（背面層）
図１に示すように、基材１の他方の面に、耐熱性、及び印画時におけるサーマルヘッドの走行性等を向上させるための背面層５が設けられている。
【００９２】
背面層５は、従来公知の熱可塑性樹脂等を適宜選択して形成することができる。このような、熱可塑性樹脂として、例えば、ポリエステル系樹脂、ポリアクリル酸エステル系樹脂、ポリ酢酸ビニル系樹脂、スチレンアクリレート系樹脂、ポリウレタン系樹脂、ポリエチレン系樹脂、ポリプロピレン系樹脂等のポリオレフィン系樹脂、ポリスチレン系樹脂、ポリ塩化ビニル系樹脂、ポリエーテル系樹脂、ポリアミド系樹脂、ポリイミド系樹脂、ポリアミドイミド系樹脂、ポリカーボネート系樹脂、ポリアクリルアミド樹脂、ポリビニルクロリド樹脂、ポリビニルブチラール樹脂、ポリビニルアセトアセタール樹脂等のポリビニルアセタール樹脂等の熱可塑性樹脂、これらのシリコーン変性物等が挙げられる。
【００９３】
また、上記した樹脂に硬化剤を添加してもよい。硬化剤として機能するポリイソシアネート樹脂としては、特に制限なく従来公知のものを使用できるが、それらのなかでも、芳香族系イソシアネートのアダクト体を使用することが望ましい。芳香族系ポリイソシアネートとしては、２，４−トルエンジイソシアネート、２，６−トルエンジイソシアネート、又は、２，４−トルエンジイソシアネートと２，６−トルエンジイソシアネートの混合物、１，５−ナフタレンジイソシアネート、トリジンジイソシアネート、ｐ−フェニレンジイソシアネート、ｔｒａｎｓ−シクロヘキサン−１，４−ジイソシアネート、キシリレンジイソシアネート、トリフェニルメタントリイソシアネート、トリス（イソシアネートフェニル）チオフォスフェートがあげられ、特に２，４−トルエンジイソシアネート、２，６−トルエンジイソシアネート、又は、２，４−トルエンジイソシアネートと２，６−トルエンジイソシアネートの混合物が好ましい。このようなポリイソシアネート樹脂は、上記した水酸基含有熱可塑性樹脂をその水酸基を利用して架橋させ、背面層の塗膜強度や耐熱性を向上させる。
【００９４】
また、背面層５には、上記熱可塑性樹脂に加え、スリップ性を向上させる目的で、ワックス、高級脂肪酸アミド、リン酸エステル化合物、金属石鹸、シリコーンオイル、界面活性剤等の離型剤、フッ素樹脂等の有機粉末、シリカ、クレー、タルク、炭酸カルシウム等の無機粒子等の各種添加剤が含有されていることが好ましく、リン酸エステル又は金属石鹸の少なくとも１種が含有されていることが特に好ましい。
【００９５】
背面層５は、例えば、上記熱可塑性樹脂、必要に応じて添加される各種添加材を適当な溶媒に分散又は溶解させた塗工液を、基材１のマゼンタ染料層２Ｍの反対側の面上に、グラビア印刷法、スクリーン印刷法、グラビア版を用いたリバースロールコーティング印刷法等の公知の手段により、塗布し、乾燥することにより形成することができる。背面層５の塗工量は、耐熱性等の向上等の点から、乾燥後塗工量が３ｇ／ｍ2以下であることが好ましく、０．１〜２ｇ／ｍ2にすることがより好ましい。
【実施例】
【００９６】
以下に実施例と比較例を挙げて本発明を説明する。なお、文中の「部」は特に断りのない限り質量基準である。
【００９７】
（実施例１）
基材として厚さ５μｍのポリエチレンテレフタレートフィルムを用い、この上に、下記組成の背面層用塗工液を乾燥時１．０ｇ／ｍ2になるように塗布し、背面層を形成した。次いで、前記基材の背面層を設けた側とは反対の面に、下記組成のプライマー層用塗工液を乾燥時０．１０ｇ／ｍ2になるように塗布し、プライマー層を形成した。次いで、プライマー層上に下記組成のマゼンタ染料層用塗工液１を乾燥時０．３５ｇ／ｍ2になるように塗布し８０℃で２分間乾燥することでマゼンタ染料層を形成し、実施例１の熱転写シートを得た。
【００９８】
＜背面層用塗工液＞
・ポリビニルブチラール樹脂                                              ６．０部
（エスレックＢＸ−１、積水化学工業（株）製）
・ポリイソシアネート硬化剤                                            ２２．０部
（バーノックＤ７５０−４５、固形分４５％、ＤＩＣ(株)製）
・リン酸エステル                                                        ３．０部
（プライサーフＡ−２０８Ｎ、第一工業製薬（株）製）
・タルク                                                                １．０部
（ミクロエース  Ｐ−３、日本タルク工業（株）製）
・メチルエチルケトン                                                  ６０．０部
・トルエン                                                            ６０．０部
【００９９】
＜プライマー層用塗工液＞
・アルミナゾル（固形分１０％）                                            ５０部
（アルミナゾル２００（羽毛状形態）  日産化学工業（株）製）
・ポリビニルピロリドン樹脂（Ｋ−９０  ＩＳＰ社製）                          ５部
・水                                                                      ２５部
・イソプロピルアルコール                                                  ２０部
【０１００】
＜マゼンタ染料層用塗工液１（Ｄ／Ｂ比＝２．５）＞
・上記一般式（１−１）に示される化合物「Ａ染料として」                      １部
・上記一般式（４−１）に示される化合物「Ｂ染料として」                  １．５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１０１】
（実施例２）
マゼンタ染料層用塗工液１を下記組成のマゼンタ染料層用塗工液２に変更した以外は、全て実施例１と同様にして実施例２の熱転写シートを得た。
【０１０２】
＜マゼンタ染料層用塗工液２（Ｄ／Ｂ比＝２．５）＞
・上記一般式（２−１）に示される化合物「Ａ染料として」                      １部
・上記一般式（４−１）に示される化合物「Ｂ染料として」                  １．５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１０３】
（実施例３）
マゼンタ染料層用塗工液１を下記組成のマゼンタ染料層用塗工液３に変更した以外は、全て実施例１と同様にして実施例３の熱転写シートを得た。
【０１０４】
＜マゼンタ染料層用塗工液３（Ｄ／Ｂ比＝２．５）＞
・上記一般式（１−１）に示される化合物「Ａ染料として」                  ０．５部
・上記一般式（３−１）に示される化合物「Ｂ染料として」                  ０．８部
・上記一般式（４−１）に示される化合物「Ｂ染料として」                  １．２部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１０５】
（実施例４）
マゼンタ染料層用塗工液１を下記組成のマゼンタ染料層用塗工液４に変更した以外は、全て実施例１と同様にして実施例４の熱転写シートを得た。
【０１０６】
＜マゼンタ染料層用塗工液４（Ｄ／Ｂ比＝２．５）＞
・上記一般式（１−１）に示される化合物「Ａ染料として」                ０．７９部
・上記一般式（３−１）に示される化合物「Ｂ染料として」                ０．６９部
・上記一般式（４−１）に示される化合物「Ｂ染料として」                １．０２部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１０７】
（実施例５）
マゼンタ染料層用塗工液１を下記組成のマゼンタ染料層用塗工液５に変更した以外は、全て実施例１と同様にして実施例５の熱転写シートを得た。
【０１０８】
＜マゼンタ染料層用塗工液５（Ｄ／Ｂ比＝２．５）＞
・上記一般式（１−１）に示される化合物「Ａ染料として」                      １部
・上記一般式（３−１）に示される化合物「Ｂ染料として」                  ０．６部
・上記一般式（４−１）に示される化合物「Ｂ染料として」                  ０．９部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１０９】
（実施例６）
マゼンタ染料層用塗工液１を下記組成のマゼンタ染料層用塗工液６に変更した以外は、全て実施例１と同様にして実施例６の熱転写シートを得た。
【０１１０】
＜マゼンタ染料層用塗工液６（Ｄ／Ｂ比＝２．５）＞
・上記一般式（２−１）に示される化合物「Ａ染料として」                      １部
・上記一般式（３−１）に示される化合物「Ｂ染料として」                  ０．６部
・上記一般式（４−１）に示される化合物「Ｂ染料として」                  ０．９部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１１１】
（実施例７）
マゼンタ染料層用塗工液１を下記組成のマゼンタ染料層用塗工液７に変更した以外は、全て実施例１と同様にして実施例７の熱転写シートを得た。
【０１１２】
＜マゼンタ染料層用塗工液７（Ｄ／Ｂ比＝２．５）＞
・上記一般式（２−１）に示される化合物「Ａ染料として」                  ０．５部
・上記一般式（３−１）に示される化合物「Ｂ染料として」                  ０．８部
・上記一般式（４−１）に示される化合物「Ｂ染料として」                  １．２部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１１３】
（実施例８）
マゼンタ染料層用塗工液１を下記組成のマゼンタ染料層用塗工液８に変更した以外は、全て実施例１と同様にして実施例８の熱転写シートを得た。
【０１１４】
＜マゼンタ染料層用塗工液８（Ｄ／Ｂ比＝２．５）＞
・上記一般式（１−１）に示される化合物「Ａ染料として」                ０．２５部
・上記一般式（２−１）に示される化合物「Ａ染料として」                ０．２５部
・上記一般式（３−１）に示される化合物「Ｂ染料として」                  ０．８部
・上記一般式（４−１）に示される化合物「Ｂ染料として」                  １．２部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１１５】
（実施例９）
マゼンタ染料層用塗工液１を下記組成のマゼンタ染料層用塗工液９に変更した以外は、全て実施例１と同様にして実施例９の熱転写シートを得た。
【０１１６】
＜マゼンタ染料層用塗工液９（Ｄ／Ｂ比＝２．５）＞
・上記一般式（１−１）に示される化合物「Ａ染料として」                  ０．５部
・上記一般式（２−１）に示される化合物「Ａ染料として」                  ０．５部
・上記一般式（４−１）に示される化合物「Ｂ染料として」                  １．５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１１７】
（実施例１０）
マゼンタ染料層用塗工液１を下記組成のマゼンタ染料層用塗工液１０に変更した以外は、全て実施例１と同様にして実施例１０の熱転写シートを得た。
【０１１８】
＜マゼンタ染料層用塗工液１０（Ｄ／Ｂ比＝２．５）＞
・上記一般式（１−１）に示される化合物「Ａ染料として」                ０．７５部
・上記一般式（２−１）に示される化合物「Ａ染料として」                ０．７５部
・上記一般式（４−１）に示される化合物「Ｂ染料として」                      １部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１１９】
（実施例１１）
マゼンタ染料層用塗工液１を下記組成のマゼンタ染料層用塗工液１１に変更した以外は、全て実施例１と同様にして実施例１１の熱転写シートを得た。
【０１２０】
＜マゼンタ染料層用塗工液１１（Ｄ／Ｂ比＝２．５）＞
・上記一般式（１−１）に示される化合物「Ａ染料として」                  ０．５部
・上記一般式（２−１）に示される化合物「Ａ染料として」                  ０．５部
・上記一般式（３−１）に示される化合物「Ｂ染料として」                  ０．６部
・上記一般式（４−１）に示される化合物「Ｂ染料として」                  ０．９部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１２１】
（実施例１２）
マゼンタ染料層用塗工液１を下記組成のマゼンタ染料層用塗工液１２に変更した以外は、全て実施例１と同様にして実施例１２の熱転写シートを得た。
【０１２２】
＜マゼンタ染料層用塗工液１２（Ｄ／Ｂ比＝２．７）＞
・上記一般式（１−１）に示される化合物「Ａ染料として」                ０．２７部
・上記一般式（３−１）に示される化合物「Ｂ染料として」                  ０．８部
・上記一般式（４−１）に示される化合物「Ｂ染料として」                １．１８部
・上記一般式（５−１）に示される化合物「Ｃ染料として」                ０．４５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１２３】
（実施例１３）
マゼンタ染料層用塗工液１を下記組成のマゼンタ染料層用塗工液１３に変更した以外は、全て実施例１と同様にして実施例１３の熱転写シートを得た。
【０１２４】
＜マゼンタ染料層用塗工液１３（Ｄ／Ｂ比＝２．７）＞
・上記一般式（１−１）に示される化合物「Ａ染料として」                ０．３５部
・上記一般式（３−１）に示される化合物「Ｂ染料として」                  ０．９部
・上記一般式（４−１）に示される化合物「Ｂ染料として」                １．２５部
・上記一般式（５−１）に示される化合物「Ｃ染料として」                  ０．２部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１２５】
（実施例１４）
マゼンタ染料層用塗工液１を下記組成のマゼンタ染料層用塗工液１４に変更した以外は、全て実施例１と同様にして実施例１４の熱転写シートを得た。
【０１２６】
＜マゼンタ染料層用塗工液１４（Ｄ／Ｂ比＝２．７）＞
・上記一般式（１−１）に示される化合物「Ａ染料として」                ０．４２部
・上記一般式（３−１）に示される化合物「Ｂ染料として」                ０．８３部
・上記一般式（４−１）に示される化合物「Ｂ染料として」                １．２２部
・上記一般式（５−１）に示される化合物「Ｃ染料として」                ０．２３部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１２７】
（実施例１５）
マゼンタ染料層用塗工液１を下記組成のマゼンタ染料層用塗工液１５に変更した以外は、全て実施例１と同様にして実施例１５の熱転写シートを得た。
【０１２８】
＜マゼンタ染料層用塗工液１５（Ｄ／Ｂ比＝２．７）＞
・上記一般式（１−１）に示される化合物「Ａ染料として」                ０．１３部
・上記一般式（３−１）に示される化合物「Ｂ染料として」                ０．７８部
・上記一般式（４−１）に示される化合物「Ｂ染料として」                １．１４部
・上記一般式（５−１）に示される化合物「Ｃ染料として」                ０．６５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１２９】
（実施例１６）
マゼンタ染料層用塗工液１を下記組成のマゼンタ染料層用塗工液１６に変更した以外は、全て実施例１と同様にして実施例１６の熱転写シートを得た。
【０１３０】
＜マゼンタ染料層用塗工液１６（Ｄ／Ｂ比＝２．７）＞
・上記一般式（１−１）に示される化合物「Ａ染料として」                ０．３５部
・上記一般式（３−１）に示される化合物「Ｂ染料として」                  ０．９部
・上記一般式（４−１）に示される化合物「Ｂ染料として」                １．２５部
・上記一般式（５−１）に示される化合物「Ｃ染料として」                  ０．２部
・ニトロセルロース樹脂（固形分７０％  Ｈ４０相当）  １．１４部（固形分０．８部）
（ＤＨＭ１０−２５  稲畑産業（株）製）
・ポリビニルブチラール樹脂                                              ０．２部
（エスレックＢＸ−Ｌ  積水化学工業（株）製）
溶剤（トルエン／ＭＥＫ＝１：１）を添加し１００部とした。
【０１３１】
（実施例１７）
マゼンタ染料層用塗工液１にかえて、マゼンタ染料層用塗工液４のニトロセルロース樹脂（固形分７０％  Ｈ４０相当）（ＤＨＭ１０−２５  稲畑産業（株）製）１．４３部（固形分１．０部）を、ニトロセルロース樹脂（（固形分７０％  Ｈ１/２相当）（ＤＨＸ４０−７０  稲畑産業（株）製）１．４３部（固形分１．０部）に変更したマゼンタ染料層用塗工液１７を使用した以外は、全て実施例１と同様にして実施例１７の熱転写シートを得た。
【０１３２】
（実施例１８）
マゼンタ染料層用塗工液１にかえて、マゼンタ染料層用塗工液４のニトロセルロース樹脂（固形分７０％  Ｈ４０相当）（ＤＨＭ１０−２５  稲畑産業（株）製）１．４３部（固形分１．０部）を、ニトロセルロース樹脂（（固形分７０％）（種類及び粘度記号Ｈ１２０  太平化学（株）製）１．４３部（固形分１．０部）に変更したマゼンタ染料層用塗工液１８を使用した以外は、全て実施例１と同様にして実施例１８の熱転写シートを得た。
【０１３３】
（比較例１）
マゼンタ染料層用塗工液１を下記組成のマゼンタ染料層用塗工液Ａに変更した以外は、全て実施例１と同様にして比較例１の熱転写シートを得た。
【０１３４】
＜マゼンタ染料層用塗工液Ａ（Ｄ／Ｂ比＝２．５）＞
・上記一般式（３−１）に示される化合物「Ｂ染料として」                      １部
・上記一般式（４−１）に示される化合物「Ｂ染料として」                  １．５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１３５】
（比較例２）
マゼンタ染料層用塗工液１を下記組成のマゼンタ染料層用塗工液Ｂに変更した以外は、全て実施例１と同様にして比較例２の熱転写シートを得た。
【０１３６】
＜マゼンタ染料層用塗工液Ｂ（Ｄ／Ｂ比＝２．５）＞
・上記一般式（１−１）に示される化合物「Ａ染料として」                  ２．５部
・ポリビニルアセタール樹脂                                              １．０部
（エスレックＫＳ−５  積水化学工業（株）製）
溶剤（トルエン／ＭＥＫ＝１：１）を添加し１００部とした。
【０１３７】
（比較例３）
マゼンタ染料層用塗工液１を下記組成のマゼンタ染料層用塗工液Ｃに変更した以外は、全て実施例１と同様にして比較例３の熱転写シートを得た。
【０１３８】
＜マゼンタ染料層用塗工液Ｃ（Ｄ／Ｂ比＝２．５）＞
・上記一般式（１−１）に示される化合物「Ａ染料として」                ０．７８部
・上記一般式（３−１）に示される化合物「Ｂ染料として」                ０．６９部
・上記一般式（４−１）に示される化合物「Ｂ染料として」                １．０２部
・ポリビニルアセタール樹脂                                              １．０部
（エスレックＫＳ−５  積水化学工業（株）製）
溶剤（トルエン／ＭＥＫ＝１：１）を添加し１００部とした。
【０１３９】
（比較例４）
マゼンタ染料層用塗工液１を下記組成のマゼンタ染料層用塗工液Ｄに変更した以外は、全て実施例１と同様にして比較例４の熱転写シートを得た。
【０１４０】
＜マゼンタ染料層用塗工液Ｄ（Ｄ／Ｂ比＝２．５）＞
・上記一般式（１−１）に示される化合物「Ａ染料として」                ０．７５部
・上記一般式（２−１）に示される化合物「Ａ染料として」                ０．７５部
・上記一般式（４−１）に示される化合物「Ｂ染料として」                      １部
・ポリビニルアセタール樹脂                                              １．０部
（エスレックＫＳ−５  積水化学工業（株）製）
溶剤（トルエン／ＭＥＫ＝１：１）を添加し１００部とした。
【０１４１】
（印画物の濃度評価）
上記で得られた各実施例、比較例の熱転写シートを用い、テストプリンタ（ヘッド抵抗値；５０５８Ω，印画条件；２５．５Ｖ  ２ｍｓ  パルスデューティ比８５％）にて、ＤＮＰフォトルシオ製プリンタＤＳ４０用メディアセットＤＳ４０ＰＣ（ＤＭ４６４０）の熱転写受像シートにＭａｘ階調印画を行うことで画像を形成した。次いで、この画像上に、メディアセットの保護層を転写し実施例、比較例の印画物を形成した。
【０１４２】
各実施例、比較例の印画物の濃度を、以下の条件で測色し、以下の評価基準に基づいて印画濃度の評価を行った。表１に、実測値とともに、評価結果を示す。
（濃度測色条件）
・測色器：分光測定器ＳｐｅｃｔｒｏＬｉｎｏ（Ｇｒｅｔａｇ  Ｍａｃｂｅｔｈ社製）
・濃度測定用フィルター：ＡＮＳＩ  Ｓｔａｔｕｓ  Ａ
【０１４３】
「評価基準」
○・・・濃度が２．０以上である。
×・・・濃度が２．０未満である。
【０１４４】
（染料転写効率の評価）
Ｍａｘ階調印画後の各実施例、比較例の熱転写シート、及び未印画の各実施例、比較例の熱転写シートを５ｃｍ×５ｃｍの大きさに切断し、これを５ｃｍ×５ｃｍの大きさに切断し、高速液体クロマトグラフィ（島津製作所（株）製）を用い、印画部、未印画部の染料量の測定を行った。このとき、未印画部の染料量と印画部残存染料量との差を熱転写受像シートに転写された転写染料量とし、転写染料量を未印画部の染料量で除した値を染料転写効率とした。表１に、染料転写効率の実測値とともに、以下の評価基準により染料転写効率の評価結果を示す。
【０１４５】
「評価基準」
○・・・染料転写効率が８０％以上である。
△・・・染料転写効率が７５％以上である。
×・・・染料転写効率が７５％未満である。
【０１４６】
（キック評価）
各実施例、比較例の熱転写シートのマゼンタ染料層と、上記濃度評価で使用した熱転写受像シートの耐熱滑性層が対向するように重ね合わせ、１．５ｋｇ／ｃｍ2の荷重をかけて、４０℃、湿度９０％環境下で９６時間保管し、耐熱滑性層側へのマゼンタ染料層の染料の転写（キック）度合いの確認を行った。染料の転写度合いは、色彩色差計（ＣＲ３２１  コニカミノルタ（株）製）を用い、転写部の耐熱滑性層の色相、及び未転写部の耐熱滑性層の色相を測定し、その色差（ΔＥ*）を下記式にて算出した。なお、Ｌ*ａ*ｂ*は、ＣＩＥ１９７６、Ｌ*ａ*ｂ*表色系（ＪＩＳ  Ｚ８７２９  １９８０）に規定されているＬ*ａ*ｂ*を意味する。
ΔＥ*＝（（荷重前後のＬ*値の差）2＋（荷重前後のａ*値の差）2＋（荷重前後のｂ*値の差）2）1/2
【０１４７】
表１に色差の算出結果を示すとともに、以下の評価基準により評価した保存性の評価結果を示す。なお、荷重前後の色差が小さいほど、キックの度合いが少ないことを示す。
【０１４８】
「評価基準」
○・・・荷重前後の耐熱滑性層の色差（ΔＥ*）が５未満である。
△・・・荷重前後の耐熱滑性層の色差（ΔＥ*）が５.５未満である。
×・・・荷重前後の耐熱滑性層の色差（ΔＥ*）が５．５以上である。
【０１４９】
（地汚れ評価）
各実施例、比較例の熱転写シートのマゼンタ染料層と、上記染料転写効率評価で使用した熱転写受像シートの耐熱滑性層が対向するように重ね合わせ、２７ｋｇ／ｃｍ2の荷重をかけて、４０℃、湿度９０％環境下で９６時間保存を行った。保存後の各実施例、比較例熱転写シートを、上記染料転写効率で使用したテストプリンタを用いて印画を行い、保存後の熱転写シートを用いた印画物を得た。保存後の熱転写シートを用いた印画物と、未保存の熱転写シートを用いた印画物の色相を、Ｓｐｅｃｔｒｏｌｉｎｏ（Ｘ−Ｌｉｇｈｔ社製）を用いて測定し、その色差（ΔＥ*）を下記式にて算出した。
【０１５０】
ΔＥ*＝（（保存前後のＬ*値の差）2＋（保存前後のａ*値の差）2＋（保存前後のｂ*値の差）2）1/2
なお、Ｌ*ａ*ｂ*は、ＣＩＥ１９７６、Ｌ*ａ*ｂ*表色系（ＪＩＳ  Ｚ８７２９  １９８０）に規定されているＬ*ａ*ｂ*を意味する。
【０１５１】
表１に色差の算出結果を示すとともに、以下の評価基準により評価した保存性の評価結果を示す。なお、保存前後の色差が小さいほど、高温・高湿環境下における染料析出が少なく保存性が高いことを示す。
【０１５２】
「評価基準」
○・・・保存前後の印画物の色差（ΔＥ*）が０．２未満である。
△・・・保存前後の印画物の色差（ΔＥ*）が０．２以上０．３未満である。
×・・・保存前後の印画物の色差（ΔＥ*）が０．３以上である。
【０１５３】
【表１】
2014198432.tif 000018
【符号の説明】
【０１５４】
１０…熱転写シート
１…基材
２Ｙ…イエロー染料層
２Ｍ…マゼンタ染料層
２Ｃ…シアン染料層
３…プライマー層
５…背面層
【図１】
2014198432.tif 000025
【図２】
2014198432.tif 000026